КАУЧУКОВЫЙ МАТЕРИАЛ С БАРЬЕРНЫМ МАТЕРИАЛОМ ИЗ СОПОЛИМЕРОВ ЦИКЛООЛЕФИНОВ

1. Применение сополимера для снижения газопроницаемости каучукового материала, причем сополимер получают путем метатезисной полимеризации с раскрытием цикла:
a) по меньшей мере одного первого олефинового мономера, выбранного из группы, включающей циклические олефиновые мономеры по меньшей мере с одной эндоциклической двойной углерод-углеродной связью, в альфа-положении к которой отсутствует третичный атом углерода, замещенный атомом водорода, и
b) по меньшей мере одного второго олефинового мономера, выбранного из группы, включающей циклические олефиновые мономеры с одной эндоциклической двойной углерод-углеродной связью, причем по меньшей мере в одном альфа-положении к двойной связи присутствует третичный атом углерода, замещенный атомом водорода,
причем сополимер по меньшей мере частично окислен, и причем сополимер получен без использования полициклических олефиновых мономеров по меньшей мере с двумя двойными углерод-углеродными связями или количество подобных мономеров составляет менее 1 мол.% в пересчете на сумму мономеров.
2. Применение по п. 1, отличающееся тем, что для получения барьерной пленки сополимер используют в виде водной дисперсии.
3. Применение по п. 1, отличающееся тем, что молярное отношение олефиновых мономеров а) к олефиновым мономерам b) составляет от 99:1 до 1:99 и/или сополимер используют в виде слоя толщиной по меньшей мере 1 мкм.
4. Применение по п. 1, отличающееся тем, что сополимер по меньшей мере частично окислен у третичных атомов углерода, находящихся в альфа-положении по отношению к эндоциклической двойной связи.
5. Применение по одному из пп. 1-4, отличающееся тем, что сополимер может быть получен путем метатезисной полимеризации цис-цикло-октена и норборнена с раскрытием цикла.
6. Каучуковый материал, снабженный барьерным материалом в виде сополимера, который может быть получен путем метатезисной полимеризации:
а) по меньшей мере одного первого олефинового мономера, выбранного из группы, включающей циклические олефиновые мономеры по меньшей мере с одной эндоциклической двойной углерод-углеродной связью, в альфа-положении к которой отсутствует третичный атом углерода, замещенный атомом водорода, и
b) по меньшей мере одного второго олефинового мономера, выбранного из группы, включающей циклические олефиновые мономеры с одной эндоциклической двойной углерод-углеродной связью, причем по меньшей мере в одном альфа-положении к двойной связи присутствует третичный атом углерода, замещенный атомом водорода,
причем сополимер по меньшей мере частично окислен, и причем сополимер получен без использования полициклических олефиновых мономеров по меньшей мере с двумя двойными углерод-углеродными связями или количество подобных мономеров составляет менее 1 мол.% в пересчете на сумму мономеров.
7. Каучуковый материал по п. 6, отличающийся тем, что сополимер по меньшей мере частично окислен у третичных атомов углерода, находящихся в альфа-положении по отношению к эндоциклической двойной связи.
8. Каучуковый материал по п. 6, отличающийся тем, что сополимер используют в виде слоя толщиной по меньшей мере 1 мкм, причем сополимер на поверхности слоя по меньшей мере частично окислен.
9. Каучуковый материал по п. 6, отличающийся тем, что молярное отношение олефиновых мономеров а) к олефиновым мономерам b) составляет от 99:1 до 1:99.
10. Каучуковый материал по п. 6, отличающийся тем, что сополимер может быть получен путем метатезисной полимеризации цис-цикло-октена и норборнена с раскрытием цикла.
11. Каучуковый материал по п. 6, отличающийся тем, что его каучуковые компоненты выбраны из группы, включающей диеновый каучук, натуральный каучук, бутилкаучук, синтетический полиизопрен, полибутадиен, сополимер стирола с бутадиеном, каучук на основе изопрена и бутадиена, каучук на основе стирола, изопрена и бутадиена, каучук на основе акрилонитрила и бутадиена, этиленпропиленовый каучук и хлоропреновый каучук.
12. Каучуковый материал по одному из пп. 6-11, отличающийся тем, что речь идет о составном элементе пневматической шины.
13. Каучуковый материал по п. 12, отличающийся тем, что речь идет о внутреннем слое или каркасе пневматической шины.
14. Пневматическая шина, включающая каучуковый материал по одному из пп. 6-13.
15. Пневматическая шина по п. 14, отличающаяся тем, что сополимер наносят одним или несколькими следующими методами:
- нанесение по меньшей мере на часть поверхности внутреннего слоя,
- шины или всю его поверхность,
- введение в материал внутреннего слоя шины,
- в виде пленки, фольги без подложки или покрытия на пленочной подложке, причем пленку или фольгу можно вводить во внутренний слой шины в дополнение к основанному на каучуке внутреннему слою шины или вместо последнего,
- в виде адгезива или покрытия на слое корда пневматической шины,
- в виде ламината между двумя или более пленочными подложками, помещенного внутрь шины.
16. Способ придания каучуковому материалу газобарьерных свойств, в соответствии с которым по меньшей мере один сополимер наносят на каучуковый материал или вводят в каучуковый материал, причем сополимер может быть получен путем метатезисной полимеризации с раскрытием цикла:
а) по меньшей мере одного первого олефинового мономера, выбранного из группы, включающей циклические олефиновые мономеры по меньшей мере с одной эндоциклической двойной углерод-углеродной связью, в альфа-положении к которой отсутствует третичный атом углерода, замещенный атомом водорода, и
b) по меньшей мере одного второго олефинового мономера, выбранного из группы, включающей циклические олефиновые мономеры с одной эндоциклической двойной углерод-углеродной связью, причем по меньшей мере в одном альфа-положении к двойной связи присутствует третичный атом углерода, замещенный атомом водорода,
причем сополимер по меньшей мере частично окислен, и причем сополимер получен без использования полициклических олефиновых мономеров по меньшей мере с двумя двойными углерод-углеродными связями или количество подобных мономеров составляет менее 1 мол.% в пересчете на сумму мономеров.
17. Способ по п. 16, отличающийся тем, что газобарьерные свойства придают одним или несколькими следующими методами: импрегнированием посредством пропитки, разбрызгиванием, намазыванием, наслаиванием, каландрованием.
18. Способ по п. 16, отличающийся тем, что сополимер наносят в виде водной дисперсии, в результате сушки которой на подложке образуется пленка.
19. Способ по одному из пп. 16-18, отличающийся тем, что окисление сополимера осуществляют путем его выдержки в кислородсодержащей внешней среде предпочтительно с использованием энергии излучения, термической энергии и/или ускорителей окисления.